(57)【要約】【課題】低周波数〜中周波数の広い領域において、高い吸音性を有し、低目付でも吸音効果の高い、薄くて軽量な吸音材の提供。【解決手段】平均繊維径０．３〜７μｍ、目付け１〜４０ｇ／ｍ２のメルトブロー極細繊維層を少なくとも１層含む不織布面材と、連続気泡樹脂発泡体層とを接合してなる複合吸音材であって、該複合吸音材の厚みが５〜５０ｍｍ、目付けが５０〜４７５ｇ／ｍ２未満であり、かつ、ＪＩＳ−１４０５に準拠する垂直入射の測定法において該不織布面材側から入射する音の周波数１０００Ｈｚ、１６００Ｈｚ、２０００Ｈｚ、２５００Ｈｚ、３１５０Ｈｚ、及び４０００Ｈｚにおける該複合吸音材の吸音率がいずれも４０％以上であることを特徴とする前記複合吸音材。【選択図】なし【特許請求の範囲】
【請求項１】
平均繊維径０．３〜７μｍ、目付け１〜４０ｇ／ｍ２のメルトブロー極細繊維層を少なくとも１層含む不織布面材と、連続気泡樹脂発泡体層とを接合してなる複合吸音材であって、該複合吸音材の厚みが５〜５０ｍｍ、目付けが５０〜４７５ｇ／ｍ２未満であり、かつ、ＪＩＳ−１４０５に準拠する垂直入射の測定法において該不織布面材側から入射する音の周波数１０００Ｈｚ、１６００Ｈｚ、２０００Ｈｚ、２５００Ｈｚ、３１５０Ｈｚ、及び４０００Ｈｚにおける該複合吸音材の吸音率がいずれも４０％以上であることを特徴とする前記複合吸音材。
【請求項２】
前記不織布面材が、平均繊維径０．３〜７μｍ、目付け１〜４０ｇ／ｍ２のメルトブロー極細繊維層（Ｍ）と平均繊維径１０〜３０μｍの連続長繊維層（Ｓ）とが熱圧着により一体化されたＳＭ型又はＳＭＳ型の積層構造を有する積層不織布であり、該積層不織布の目付けが２０〜２５０ｇ／ｍ２、通気度が１００ｃｃ／ｃｍ２／ｓｅｃ以下である、請求項１に記載の複合吸音材。
【請求項３】
前記不織布面材を構成する不織布層が２層以上ある場合、前記連続気泡樹脂発泡体層と接する前記不織布面材の層が、該不織布面材の他層を構成する繊維の融点よりも３０℃以上低い融点を有する繊維を含む、請求項１又は２に記載の複合吸音材。
【請求項４】
前記連続気泡樹脂発泡体層の厚みが５〜５０ｍｍ未満であり、嵩密度が０．０１〜０．１ｇ／ｃｍ３である、請求項１〜３のいずれか１項に記載の複合吸音材。
【発明の詳細な説明】
【技術分野】
【０００１】
本発明は、複合吸音材に関する。より詳しくは、本発明は、不織布面材と連続気泡樹脂発泡体層とを接合させた複合吸音材であって、低周波数〜中周波数、特に周波数１０００Ｈｚ、１６００Ｈｚ、２０００Ｈｚ、２５００Ｈｚ、３１５０Ｈｚ、及び４０００Ｈｚの吸音性に優れ、薄く、軽量であり、形態安定性にも優れる、特に自動車、住宅、家電製品、建設機械等における吸音材として好適な複合吸音材に関する。
【背景技術】
【０００２】
車両等が走行する際には、車両に搭載されるエンジン及び駆動系からの騒音、走行中のロードノイズ、風切り音などの、種々の騒音が発生する。これらの騒音が搭乗員に不快感を与えないように、エンジンフード、ダッシュパネル、天井材、ドアトリム、キャブフロア等の壁面には、騒音対策として吸音材が使用されている。
【０００３】
吸音材としては、不織布、樹脂発泡体などの多孔質材からなる吸音材、かかる吸音材と、通気性のある不織布、樹脂膜などの表皮層とを積層一体化した積層構造体が知られている。
【０００４】
以下の特許文献１には、嵩密度０．０１３〜０．０５ｇ／ｃｍ３のメルトブロー極細繊維不織布を用いた防音シート材料が開示されている。しかしながら、この防音シート材料には、厚みの変形が生じ易く、取扱性に劣り、耐熱性が不足するなどの問題がある。
【０００５】
以下の特許文献２には、メルトブロー極細繊維層と合繊繊維層との積層不織布からなる表面材と、嵩密度０．００５〜０．１５ｇ／ｃｍ３の粗な構造をもつ合繊繊維不織布裏面材とからなる吸音材が開示されているが、裏面材の合繊繊維不織布を粗にすべく繊維径１０〜３０μｍの繊維を使用しているため、低周波数領域の吸音性が悪い。
【０００６】
以下の特許文献３には、特許文献２と同様にメルトブロー極細繊維層と合繊繊維層との積層不織布からなる表面材と、嵩密度０．４〜０．８ｇ／ｃｍ３の比較的密な構造をもつ合繊繊維不織布裏面材とからなる吸音材が開示されているが、合繊繊維不織布裏面材が密な構造を有するため、通気性が悪化し、中周波数より高い領域の吸音性が悪い。
【０００７】
以下の特許文献４には、特許文献２、３と同様にメルトブロー極細繊維層と合繊繊維層との積層不織布からなる表面材と、嵩密度０．０５〜０．５ｇ／ｃｍ３の合繊繊維不織布裏面材とからなる周波数の比較的広い範囲の音に対して高い吸音効果が得られる吸音材が開示されている。しかしながら、特許文献４に記載の吸音材では、周波数１０００〜４０００Ｈｚ音の吸音率を向上させようとすると吸音材の目付を４７５ｇ／ｍ２以上、厚みを３０ｍｍ以上とする必要がある。
このように、不織布の多孔質材やその積層構造体だけでは、車両用途で求められる取り扱い性、広い周波数範囲での吸音性、及び軽量化を両立することは実現できていない。
【０００８】
以下の特許文献５には、連続気泡樹脂発泡樹脂体としての軟質ウレタンフォームと、表皮に微細孔を有する合成樹脂層とからなる吸音材が開示されている。しかしながら、表皮の樹脂層は、吸音に寄与せず、極細繊維層ほどの緻密性は確保できていない。
【０００９】
以下の特許文献６には、連続気泡樹脂発泡樹脂体としてのメラミン系樹脂発泡体と、微細孔を有するフィルム層とからなる吸音材が開示されている。しかしながら、特許文献５と同様に、かかるフィルム層は吸音に寄与せず、極細繊維層ほどの緻密性は確保できていない。
【先行技術文献】
【特許文献】
【００１０】
【特許文献１】特開平０６−２１２５４６号公報
【特許文献２】特許第４５７４２６２号公報
【特許文献３】特開２０１０−１２８００５号公報
【特許文献４】特許第４９１９８８１号公報
【特許文献５】特開２００８−１４６００１号公報
【特許文献６】特開２０１０−１９６４２１号公報
【発明の概要】
【発明が解決しようとする課題】
【００１１】
前記した従来技術の問題点に鑑み、本発明が解決しようとする課題は、低周波数〜中周波数の広い領域、具体的には、１０００〜４０００Ｈｚの周波数領域において、高い吸音性を有し、低目付でも吸音効果が高く、薄く、軽量であり、さらに形態安定性に優れる吸音材を提供することである。
【課題を解決するための手段】
【００１２】
本発明者らは、上記課題を解決すべく、鋭意検討し実験を重ねた結果、特定の不織布面材と特定の連続気泡樹脂発泡層とを組み合わせた複合吸音材とすれば、低周波数〜中周波数の広い領域において、高い吸音性が得られることを見出し、本発明を完成するに至ったものである。
【００１３】
すなわち、本発明は以下のとおりのものである。
［１］平均繊維径０．３〜７μｍ、目付け１〜４０ｇ／ｍ２のメルトブロー極細繊維層を少なくとも１層含む不織布面材と、連続気泡樹脂発泡体層とを接合してなる複合吸音材であって、該複合吸音材の厚みが５〜５０ｍｍ、目付けが５０〜４７５ｇ／ｍ２未満であり、かつ、ＪＩＳ−１４０５に準拠する垂直入射の測定法において該不織布面材側から入射する音の周波数１０００Ｈｚ、１６００Ｈｚ、２０００Ｈｚ、２５００Ｈｚ、３１５０Ｈｚ、及び４０００Ｈｚにおける該複合吸音材の吸音率がいずれも４０％以上であることを特徴とする前記複合吸音材。
［２］前記不織布面材が、平均繊維径０．３〜７μｍ、目付け１〜４０ｇ／ｍ２のメルトブロー極細繊維層（Ｍ）と平均繊維径１０〜３０μｍの連続長繊維層（Ｓ）とが熱圧着により一体化されたＳＭ型又はＳＭＳ型の積層構造を有する積層不織布であり、該積層不織布の目付けが２０〜２５０ｇ／ｍ２、通気度が１００ｃｃ／ｃｍ２／ｓｅｃ以下である、前記［１］に記載の複合吸音材。
［３］前記不織布面材を構成する不織布層が２層以上ある場合、前記連続気泡樹脂発泡体層と接する前記不織布面材の層が、該不織布面材の他層を構成する繊維の融点よりも３０℃以上低い融点を有する繊維を含む、前記［１］又は［２］に記載の複合吸音材。
［４］前記連続気泡樹脂発泡体層の厚みが５〜５０ｍｍ未満であり、嵩密度が０．０１〜０．１ｇ／ｃｍ３である、前記［１］〜［３］のいずれかに記載の複合吸音材。
【発明の効果】
【００１４】
本発明に係る複合吸音材は、１０００Ｈｚ、１６００Ｈｚ、２０００Ｈｚ、２５００Ｈｚ、３１５０Ｈｚ、及び４０００Ｈｚの低周波数〜中周波数領域において、高い吸音性を有しながらも、薄く、軽量であり、さらに形態安定性に優れるため、特に自動車、住宅、家電製品、建設機械等の吸音材として好適である。
【発明を実施するための形態】
【００１５】
以下、本発明の実施形態を詳細に説明する。
本実施形態の複合吸音材は、平均繊維径０．３〜７μｍ、目付け１〜４０ｇ／ｍ２のメルトブロー極細繊維層を少なくとも１層含む不織布面材と、連続気泡樹脂発泡体層とを接合してなる複合吸音材であって、該複合吸音材の厚みが５〜５０ｍｍ、目付けが５０〜４７５ｇ／ｍ２未満であり、かつ、ＪＩＳ−１４０５に準拠する垂直入射の測定法において該不織布面材側から入射する音の周波数１０００Ｈｚ、１６００Ｈｚ、２０００Ｈｚ、２５００Ｈｚ、３１５０Ｈｚ、及び４０００Ｈｚにおける該複合吸音材の吸音率がいずれも４０％以上であることを特徴とする。
好ましい不織布面材は、平均繊維径０．３〜７μｍ、目付け１〜４０ｇ／ｍ２のメルトブロー極細繊維層（Ｍ）と平均繊維径１０〜３０μｍの連続長繊維層（Ｓ）とが熱圧着により一体化されたＳＭ型又はＳＭＳ型の積層構造を有する積層不織布であり、該積層不織布の目付けが２０〜２５０ｇ／ｍ２、通気度が１００ｃｃ／ｃｍ２／ｓｅｃ以下である。
【００１６】
本実施形態の複合吸音材の第一の特徴は、不織布面材が、極少量の通気性を有し、繊維構造的には小さな繊維空隙を有する緻密な構造であり、進入する音の波長が細孔中の摩擦抵抗で小さくなり、音が繊維空隙に進入するため、吸音特性が低周波領域にスライドし、低周波領域の吸音性が向上することである。つまり、本実施形態の不織布面材は、極細繊維層を少なくとも１層含むため、音の振動エネルギーを熱エネルギーに変換し、吸音適性領域が低周波領域にスライドする効果を有する。
【００１７】
本実施形態の複合吸音材の第二の特徴は、特定の嵩密度とした微細な骨格を持つ連続気泡樹脂発泡体を上記不織布面材とともに用いることで、不織布面材を透過した音が反射せずに、連続気泡樹脂発泡体内に容易に侵入すること、そして音が侵入する際、連続気泡樹脂発泡体の微細な骨格との摩擦や骨格の振動により、音が熱エネルギーに効率的に変換されることである。本実施形態の連続気泡樹脂発泡樹脂体の嵩密度は、好ましくは０．０１〜０．１ｇ／ｃｍ３である。
【００１８】
不織布面材に少なくとも１層含まれるメルトブロー極細繊維層（Ｍ）を構成する繊維の平均繊維径は０．３〜７μｍ、好ましくは０．４〜５μｍ、さらに好ましくは、０．６〜２μmである。メルトブロー法で０．３μｍ未満の繊維径に紡糸するためには過酷な条件が必要となるため安定した繊維が得られない。他方、繊維径が７μｍを超えると平均繊維径１０〜３０μｍの連続長繊維層（Ｓ）を構成する繊維の平均繊維径に近くなり、連続長繊維層の隙間に微細繊維として入り込んで該隙間を埋める作用が奏されないため、緻密な構造が得られない。
【００１９】
不織布面材と、比較的密度が小さく、空隙の多い連続気泡樹脂発泡体層との複合においては、音源側に配置される不織布面材は、連続気泡樹脂発泡体層よりも緻密であることが要求されるが、過剰な全面熱圧着等で密度を高めることで緻密にする方法では、熱融着により繊維の表面積が低下し、音と繊維との間の摩擦による熱エネルギーへの変換効率が低下してしまう。それゆえ、不織布面材の緻密化は、より細い繊維により構成されるものとすることが望ましい。
【００２０】
不織布面材に少なくとも１層含まれるメルトブロー極細繊維層の目付は、低目付で充分な吸音性を得る観点から、１〜４０ｇ／ｍ２であり、好ましくは２〜２５ｇ／ｍ２、より好ましくは３〜２０ｇ／ｍ２である。
【００２１】
メルトブロー極細繊維層（Ｍ）及び連続長繊維層（Ｓ）の繊維素材としては、溶融紡糸法で繊維化できる熱可塑性合成樹脂が用いられる。熱可塑性合成樹脂としては、例えば、ポリプロピレン、共重合ポリプロピレン、ポリエチレンテレフタレート（ＰＥＴ）、ポリブチレンテレフタレート、ポリエチレンテレフタレートにフタル酸、イソフタル酸、セバシン酸、アジピン酸、ジエチレングリコール、１，４−ブタンジオールの１種又は２種以上の化合物を共重合した芳香族ポリエステル共重合体、ポリＤ−乳酸、ポリＬ−乳酸、Ｄ−乳酸とＬ−乳酸との共重合体、Ｄ−乳酸とヒドロキシカルボン酸との共重合体、Ｌ−乳酸とヒドロキシカルボン酸との共重合体、Ｄ−乳酸とＬ−乳酸とヒドロキシカルボン酸との共重合体、これらのブレンド体から成る生分解性の脂肪族ポリエステルなどのポリエステル、共重合ポリアミド、ポリフェニレンサルファイドなどが挙げられる。熱可塑性合成樹脂としては、特に耐熱性、耐水性などに優れるポリエステル、ポリフェニレンサルファイドが好ましい。
【００２２】
ＰＥＴ又はその共重合体の場合には、メルトブロー極細繊維の溶液粘度（ηｓｐ／ｃ）は０．２〜０．８であることが好ましく、より好ましくは０．２〜０．６である。また、ＰＥＴのメルトブロー微細繊維は、他の合繊に比較して結晶化が遅く、低結晶の流動性のある状態で連続長繊維層の隙間に侵入できるため、連続長繊維層の繊維間隙を埋めて緻密な構造を形成することができる。
【００２３】
本実施形態の複合吸音材を構成する不織布面材の連続長繊維層の調製においては、延伸により充分な強力を発現させるため、紡糸速度等を適切な設定することが好ましい。例えば、ＰＥＴの場合には、紡糸速度３０００ｍ／ｍｉｎ以上で延伸紡糸することが好ましい。連続長繊維層（ウェブ）は、スパンボンド法により、摩擦帯電やコロナ帯電などにより糸条を均一に分散させて調製することが好ましい。このような方法によれば、未結合状態のウェブを形成しやすく、かつ、経済性に優れるものとなる。また、連続長繊維ウェブは単層でも複数を重ねた層でもよい。
連続長繊維層を構成する繊維の平均繊維径は、カバーリング性、強度、紡糸安定性等の点から、１０〜３０μｍが好ましく、より好ましくは１２〜２５μｍである。
【００２４】
連続長繊維層とメルトブロー極細繊維層の繊維断面の形状は、特に限定はないが、強度の観点からは、丸断面が好ましく、繊維の表面積の増加、微細空隙の形成の観点からは、偏平糸などの異型断面糸が好ましい。
【００２５】
不織布面材における連続気泡樹脂発泡体層と接する層は、不織布面材の他層を構成する繊維の融点よりも３０℃以上低い融点を有する繊維を含むことが好ましい。
例えば、不織布面材と連続気泡樹脂発泡体層との間の接着性を良好に保つために、連続気泡樹脂発泡体層と接触する不織布面材の層を、低融点の繊維構成にすることもできる。低融点の繊維としては、例えば、低密度ポリエチレン、高密度ポリエチレン、ポリプロピレン、共重合ポリエチレン、共重合ポリプロピレンなどのポリオレフイン繊維、ポリエチレンテレフタレートにフタル酸、イソフタル酸、セバシン酸、アジピン酸、ジエチレングリコール、1,4-ブタンジオールの1種又は2種以上の化合物を共重合した芳香族ポリエステル共重合体、脂肪族エステルなどのポリエステル系繊維、共重合ポリアミドなどの合成繊維が挙げられる。これらの繊維は、単独でもよく、２種以上複合混繊してもよく、また、低融点と高融点繊維とを複合混繊してもよい。低融点の繊維としては、好ましくは、低融点成分を鞘部に有する、鞘芯構造の複合繊維が挙げられ、例えば、芯が高融点成分であるポリエチレンテレフタレート、ポリブチレンテレフタレート、共重合ポリエステル、ナイロン６、ナイロン６６、共重合ポリアミドなどであり、鞘が低融点成分である低密度ポリエチレン、高密度ポリエチレン、ポリプロピレン、共重合ポリエチレン、共重合ポリプロピレン、共重合ポリエステル、脂肪族エステルなどであるものである。
【００２６】
不織布面材の構成としては、メルトブロー極細繊維層（Ｍ）を少なくとも１層含むことが必要である。メルトブロー極細繊維層がないと、小さな繊維空隙を有する緻密な構造とすることができず、進入する音の波長が細孔中の摩擦抵抗で小さくなることでの吸音特性のコントロールができなくなる。不織布面材の構成としては、メルトブロー極細繊維層（Ｍ）１層でもよく、ＭＭ型、ＭＭＭ型のように２層以上重ねてもよい。また、連続長繊維層（Ｓ）とともにＳＭ型又はＳＭＳ型の積層構造としてもよい。目付低減の観点からは、Ｍ層又はＭＭ層のようにメルトブロー極細繊維層のみで構成されている方がよく、強度、取り扱い性の観点からは、ＳＭ型又はＳＭＳ型のように連続長繊維層と積層されている構成がよい。
【００２７】
不織布面材を構成する各不織布層は、熱圧着で一体化されることが好ましく、例えば、公知のエンボスロールと平滑ロール間、又は平滑ロールと平滑ロール間で加熱、圧着して接合することが好ましい。加熱温度としては、例えば、熱圧着面に存在する繊維の融点より２０〜１５０℃低い温度が好ましく、更に繊維の劣化やロール融着などの影響を緩和するために、上下ロール間の加熱温度に差を設けることもできる。熱圧着時の圧力は１０〜１０００ｋＰａ／ｃｍが好ましく、より好ましくは５０〜７００ｋＰａ／ｃｍである。熱圧着することにより、比較的緻密な積層不織布にすることができる。
【００２８】
不織布面材の目付けは、２０〜２５０ｇ／ｍ２であることが好ましく、より好ましくは５０〜２００ｇ／ｍ２である。目付けが２０ｇ／ｍ２未満であると、不織布の均一性及び緻密性が低下し、小さな空隙が得られない。他方、目付けが２５０ｇ／ｍ２を超えると、小さな空隙の緻密構造が得られるが、剛性が高くなり、裁断性、取扱性が低下し、さらにコスト高となる。
【００２９】
また、不織布面材の嵩密度は、０．１〜０．７ｇ／ｃｍ３であることが好ましく、より好ましくは０．１５〜０．６ｇ／ｃｍ３、さらに好ましくは０．２〜０．５５ｇ／ｃｍ３である。嵩密度が大きいと、繊維の充填密度が高くなり、小さな空隙の緻密構造となる。従って、嵩密度が０．１ｇ／ｃｍ３未満では、不織布の緻密性が低下し、音の減少する効果が低下する。他方、嵩密度が０．７ｇ／ｃｍ３を超えると、不織布の緻密性が高過ぎ、空隙が少なくなり、音の侵入が不十分となり、特に中周波数４０００Ｈｚ付近の吸音率が低下し、また、加工性も低下する。
【００３０】
さらに、不織布面材の通気度は、１００ｃｃ／ｃｍ２／ｓｅｃ以下が好ましく、より好ましくは１〜５０ｃｃ／ｃｍ２／ｓｅｃ以下、さらに好ましくは０．５〜３０ｃｃ／ｃｍ２／ｓｅｃである。通気度が１００ｃｃ／ｃｍ２／ｓｅｃを超えると、進入する音の波長を小さくすることができず、音エネルギーの減少効果が得られない。
【００３１】
本実施形態の不織布面材は、吸音材の補強材として有効であると共に、これに、黒色などの印刷性、撥水性、難燃性などの表面機能を付与する加工を施すことができる。具体的には、染色、印刷などの着色加工、フッソ樹脂による撥水加工、燐系などの難燃剤による難燃加工が挙げられる。
【００３２】
連続気泡樹脂発泡体層の嵩密度は、０．０１〜０．１ｇ／ｃｍ３が好ましく、より好ましくは０．０２〜０．０８ｇ／ｃｍ３、さらに好ましくは０．０３〜０．０５ｇ／ｃｍ３である。嵩密度が０．０１ｇ／ｃｍ３未満であると吸音性が低下するため必要以上に厚みを厚くする必要がある。嵩密度が０．１ｇ／ｃｍ３を超えると、不織布面材を透過した音が連続気泡樹脂発泡体内に侵入しずらく、特に４０００Hz以降の周波数の吸音率が低下し、また、耐摩耗性、加工性も低下する。
このように、連続気泡樹脂発泡体層と不織布面材とを組み合わせて、高い吸音性を有しながらも、薄く、軽量で、形態安定性に優れた吸音材とするためには、連続気泡樹脂発泡体層を特定の嵩密度とすることが望ましい。連続気泡樹脂発泡体の嵩密度は、不織布面材との組み合わせ前に公知の熱プレス機などで圧縮調整されていてもよく、自動車部材等に熱成型加工する際に不織布面材と一体成型することで圧縮調整されていてもよい。
【００３３】
連続気泡樹脂発泡体層の厚みは、５〜５０ｍｍが好ましく、より好ましくは１０〜４０ｍｍである。連続気泡樹脂発泡体層の目付けは、１０〜４００ｇ／ｍ２が好ましく、より好ましくは２０〜３００ｇ／ｍ２である。厚みが５ｍｍ未満であり、かつ、目付けが１０ｇ／ｍ２未満であると、吸音性が不十分であり特に吸音低周波数の吸音率が低下する。他方、厚みが５０ｍｍを超え、目付けが４００ｇ／ｍ２を超えると、低周波数の吸音性は良くなるものの、吸音材のスペースが大きくなり、貼り合わせ加工性、取り扱い性、製品輸送性などが低下する。
【００３４】
連続気泡樹脂発泡体の素材としては、例えば、ポリエチレン樹脂、ポリプロピレン樹脂、ポリウレタン樹脂、ポリエステル樹脂、アクリル樹脂、ポリスチレン樹脂、メラミン樹脂などが挙げられ、吸音性、柔軟性、軽量性等の観点から、軟質ウレタンフォームが好ましい。
【００３５】
本実施形態の複合吸音材は、前記した不織布面材（表面材）と粗な構造の連続気泡樹脂発泡体層（裏面材）とを接合一体化して得られる。表面材と裏面材の接合は、例えば、熱融着繊維を接合面に介在させ、熱処理する方法、ホットメルト系樹脂や接着剤を塗布した後、熱処理する方法、ホットメルト系樹脂をカーテンスプレー方式で塗布する方法などにより行うことができる。
【００３６】
接着剤を用いた接着方法においては、カーテンスプレー方式、ドット方式、スクリーン方式などにより、不織布面材にホットメルト系接着剤を２〜３０ｇ／ｍ２の割合で塗布し、不織布面材側から加熱して、塗布した接着剤を軟化、融解させて接着することができる。
【００３７】
不織布面材と連続気泡樹脂発泡体のとの間の接着力としては、０．１Ｎ／１０ｍｍ以上が好ましく、より好ましくは０．２Ｎ／１０ｍｍ〜５Ｎ／１０ｍｍである。接着力が０．１Ｎ／１０ｍｍ未満であると、吸音材の裁断、輸送などの間に剥離するなどの問題が生じる。高い接着力を得るためには、不織布面材の接着面に低融点成分層を設けることが好ましく、更に、連続気泡樹脂発泡体にホットメルト系の接着剤を塗布することも好ましい。
【００３８】
本実施形態の複合吸音材の厚みは、５〜５０ｍｍ、目付けは、５０〜４７５ｇ／ｍ２未満であり、好ましくは、厚みが７〜４５ｍｍ、目付け６０〜４００ｇ／ｍ２である。
【００３９】
本実施形態の複合吸音材の、ＪＩＳ−１４０５に準拠する垂直入射の測定法において該不織布面材側から入射する音の周波数１０００Ｈｚ、１６００Ｈｚ、２０００Ｈｚ、２５００Ｈｚ、３１５０Ｈｚ、及び４０００Ｈｚにおける吸音率は、いずれも４０％以上であり、好ましくは５０〜９５％、より好ましくは６０〜１００％である。
【実施例】
【００４０】
以下、本発明を実施例、比較例により具体的に説明するが、本発明はこれらに限定されると解釈させるべきではない。尚、各特性値は、下記の方法により測定した。
（１）目付け（ｇ／ｍ２）
ＪＩＳ−１９１３に準拠した。
（２）平均繊維径（μｍ）
顕微鏡で５００倍の拡大写真を取り、繊維１０本の平均値で求めた。
（３）嵩密度（ｇ／ｃｍ３）
（目付け）／（厚み）から算出し、単位容積あたりの重量を求めた。
（４）厚み（ｍｍ）
ＪＩＳ−Ｌ−１９１３−Ｂ法に準拠した。荷重０．０２ｋＰａの圧力の厚みを３カ所以上測定し、その平均値を求めた。但し、不織布面材の厚みは、荷重２０ｋＰａで測定した。
（５）吸音率（％）
ＪＩＳ−１４０５に準拠し、垂直の入射法の測定機を用いて周波数１０００〜４０００ＨＺに亘りを測定した。
（６）通気性
ＪＩＳ−Ｌ−１９０６に準拠したフラジュール法で測定した。
【００４１】
[実施例１]
ポリエチレンテレフタレート（オルソクロロフェノールを用いた1%、25℃法の溶液粘度ηsp/c  0.77、融点263℃）を紡糸口金から紡糸し、スパンボンド法により、紡糸温度300℃で繊維ウェブ（S1）を捕集ネット上に形成した。得られた連続長繊維ウェブ(目付け20.8g/m2、平均繊維径13μm)上に、ポリエチレンテレフタレート（同じく溶液粘度ηsp/c  0.50、融点260℃)をメルトブローノズルで、紡糸温度300℃、加熱空気320℃1000Nm3／hr条件下で直接噴出させ、極細繊維ウェブ（M）(目付け8.4g/m2、平均繊維径1.7μm)を形成した。得られた極細繊維ウェブ上に、繊維ウェブ（S1）と同様にポリエチレンテレフタレートの連続長繊維ウェブ（S2）を形成した。次いで、得られた積層ウェブを、一対のエンボスロール／フラットロール温度２３０℃、線圧３０Ｎ／ｍｍで部分熱圧着し、目付け50g/m2、嵩密度0.22g/cm3、部分熱圧着面積率11%の不織布面材を得た。
連続気泡樹脂発泡体層として、厚さ30mm、目付け69g/m2、嵩密度0.023g/cm3の軟質ウレタンフォーム（アキレス株式会社製、品種：低通気フォーム  品番：PPK）を用い、前記不織布面材と接合した。接合は、不織布面材と連続気泡樹脂発泡体層とを共重合ポリエステル系ホットメルトパウダー（融点１３０℃）を２０ｇ／ｍ２の割合で塗布し、加熱処理して行った。得られた複合吸音材の各種物性を以下の表１に示す。
【００４２】
[実施例２]
不織布面材の部分熱圧着面積率を15％、嵩密度0.28g/cm3に代えた以外は、実施例１と同様に複合吸音材を得た。得られた複合吸音材の各種物性を以下の表１に示す。
【００４３】
[実施例３]
ポリエチレンテレフタレート（オルソクロロフェノールを用いた1%、25℃法の溶液粘度ηsp/c  0.77、融点263℃）を紡糸口金から紡糸し、スパンボンド法により、紡糸温度300℃で繊維ウェブ（S1）を捕集ネット上に形成した。得られた連続長繊維ウェブ(目付け20.0g/m2、平均繊維径13μm)上に、ポリエチレンテレフタレート（同じく溶液粘度ηsp/c  0.50、融点260℃)をメルトブローノズルで、紡糸温度330℃、加熱空気370℃1300Nm3／hr条件下で直接噴出させ、極細繊維ウェブ（M）(目付け40g.0/m2、平均繊維径0.8μm)を形成した。得られた極細繊維ウェブ上に、繊維ウェブ（S1）と同様にポリエチレンテレフタレートの連続長繊維ウェブ（Ｓ2）を形成した。得られた積層ウェブを、一対のエンボスロール／フラットロール温度２３０℃、線圧３０Ｎ／ｍｍで部分熱圧着し、目付け80g/m2、嵩密度0.29g/cm3、熱圧着面積率15%の不織布面材を得た。
連続気泡樹脂発泡体層として、厚さ30mm、目付け69g/m2、嵩密度0.023g/cm3の軟質ウレタンフォーム（アキレス株式会社製、品種：低通気フォーム  品番：PPK）を130℃の熱プレスによって、厚み15mm、嵩密度：0.46g/cm3に圧縮した物を用い、前記不織布面材と接合した。接合は、不織布面材と連続気泡樹脂発泡体層とを共重合ポリエステル系ホットメルトパウダー（融点１３０℃）を２０ｇ／ｍ２の割合で塗布し。加熱処理して行った。得られた複合吸音材の各種物性を以下の表１に示す。
【００４４】
[実施例４]
ポリエチレンテレフタレート（オルソクロロフェノールを用いた1%、25℃法の溶液粘度ηsp/c  0.77、融点263℃）を紡糸口金から紡糸し、スパンボンド法により、紡糸温度300℃で繊維ウェブ（S1）を捕集ネット上に形成した。得られた連続長繊維ウェブ(目付け15.3g/m2、平均繊維径13μm)上に、ポリエチレンテレフタレート（同じく溶液粘度ηsp/c  0.50、融点260℃)をメルトブローノズルで、紡糸温度300℃、加熱空気320℃1000Nm3／hr条件下で直接噴出させ、極細繊維ウェブ（M）(目付け9.4g/m2、平均繊維径1.7μm)を形成した。次いで、２成分紡糸口金を用いて、鞘成分が共重合ポリエステル樹脂（融点160℃）であり、芯成分がポリエチレンテレフタレート（融点263℃）である糸条を紡糸し、連続長繊維ウェブ（S2）(目付け15.3g/m2、平均繊維径13μm)を形成した。得られた積層ウェブを、一対のエンボスロール／フラットロール温度２３０／１４５℃、線圧３０Ｎ／ｍｍで部分熱圧着し、目付け40g/m2、嵩密度0.22g/cm3、熱圧着面積率11%の不織布面材を得た。
連続気泡樹脂発泡体として、厚さ30mm、目付け69g/m2、嵩密度：0.023g/cm3の軟質ウレタンフォーム（アキレス株式会社製、品種：低通気フォーム  品番：PPK）を用い、前記積層不織布面材と熱プレスにより接合した。接合の際、連続気泡樹脂発泡体層が、厚さ20mm、嵩密度0.046g/cm3となるように、150℃で熱プレスした。得られた複合吸音材の各種物性を以下の表１に示す。
【００４５】
[比較例１]
実施例１、２で用いた厚さ30mm、目付け69g/m2、嵩密度0.023g/cm3の軟質ウレタンフォーム（アキレス株式会社製、品種：低通気フォーム  品番：PPK）単体での各種物性を以下の表１に示す。軟質ウレタンフォーム単体では、特に周波数1600Hz以下の吸音率が低かった。
【００４６】
[比較例２]
ポリエチレンテレフタレート（オルソクロロフェノールを用いた1%、25℃法の溶液粘度ηsp/c  0.77、融点263℃）を紡糸口金から紡糸し、スパンボンド法により、紡糸温度300℃で繊維ウェブ（S1）を捕集ネット上に形成した。得られた連続長繊維ウェブ(目付け27.0g/m2、平均繊維径14μm)上に、ポリエチレンテレフタレート（同じく溶液粘度ηsp/c  0.50、融点260℃)をメルトブローノズルで、紡糸温度300℃、加熱空気320℃1000Nm3／hrの条件下で直接噴出させ、極細繊維ウェブ（M）(目付け16g/m2、平均繊維径2μm)を形成した。得られた極細繊維ウェブ上に、繊維ウェブ（S1）と同様にポリエチレンテレフタレートの連続長繊維ウエブ（S2）を形成した。得られた積層ウェブを、一対のエンボスロール／フラットロール温度２３０℃、線圧３０Ｎ／ｍｍで部分熱圧着し、目付け70g/m2、嵩密度0.20g/cm3、熱圧着面積率12%の不織布面材を得た。
ポリエステル短繊維（繊維径２５μｍ、繊維長５１ｍｍ）７０％と、共重合ポリエステル繊維（融点１３５℃、繊維径１８μｍ、繊維長５１ｍｍ）３０％とを用い、公知のカード法でウェブを形成し、ニードルパンチ（NP）加工で交絡し、目付け150g/m2、嵩密度0.012g/cm3、厚み13mmとしたものを得た。これを、不織布面材に、共重合ポリエステル系ホットメルトパウダー（融点１３０℃）を２０ｇ／ｍ２の割合で塗布し、加熱処理で接合した。得られた複合吸音材の各種物性を、以下の表１に示す。比較例２の複合吸音材は、連続気泡樹脂発泡体に代えて短繊維NP加工不織布を用いたものであったため、特に周波数2000Hz以下の吸音率が低かった。
【００４７】
[比較例３]
不織布面材の連続長繊維ウェブ(S1、S2)の目付けを、それぞれ、21g/m2、極細繊維ウエブ（M）の目付けを８g/m2とし、部分熱圧着面積率を２５％とし、短繊維NP加工不織布の目付けを450g/m2、嵩密度を0.018g/cm3、厚みを25mmとしたこと以外は、比較例２と同様に複合吸音材を得た。得られた複合吸音材の各種物性を以下の表１に示す。比較例３の複合吸音材は、比較例２に比較して、短繊維NP加工不織布の目付け、厚みが増加しているため吸音性は向上したものの、複合吸音体の重量が重く（目付けが大きく）軽量性に劣っていた。
【００４８】
[比較例４]
ポリエチレンテレフタレート（オルソクロロフェノールを用いた1%、25℃法の溶液粘度ηsp/c  0.77、融点263℃）を紡糸口金から紡糸し、スパンボンド法により、紡糸温度300℃で繊維ウェブ（S1）を捕集ネット上に形成した。得られた連続長繊維ウェブ（目付け20g/m2、平均繊維径13μm）上に、ポリエチレンテレフタレート（同じく溶液粘度ηsp/c  0.50、融点260℃)をメルトブローノズルで、紡糸温度300℃、加熱空気320℃1000Nm3／hr条件下で直接噴出させ、極細繊維ウェブ（M）（目付け１５ｇ／ｍ２、平均繊維径２μｍ）を形成した。得られた極細繊維ウェブ上に、繊維ウェブ（S1）と同様にポリエチレンテレフタレートの連続長繊維ウェブ（S2）を形成した。得られた積層ウェブを、一対のエンボスロール／フラットロール、温度２２５℃／２１５℃、圧力３００Ｎ／ｃｍ部分熱圧着し、目付け５５ｇ／ｍ２、嵩密度０．２５ｇ／ｃｍ３、部分熱圧着面積率２５％の不織布面材を得た。
ポリエステル短繊維（繊維径１７μｍ、繊維長５１ｍｍ）60％と共重合ポリエステル短繊維（融点１３５℃、繊維径２０μｍ、繊維長３８ｍｍ）40％とを用いて、公知のカード法でウェブを形成し、ニードルパンチ加工で交絡し、目付け１０００ｇ／ｍ２、嵩密度０．０４ｇ／ｃｍ３、厚み２５ｍｍの短繊維NP加工不織布を得た。不織布面材にポリアミド系ホットメルト接着剤（融点１３０℃）を２０ｇ／ｍ２の割合で塗布した後、２０ｍｍスペーサーを用いた熱板プレス機で、不織布面材側から温度１６０℃に加熱して、不織布面材と得られた短繊維NP加工不織布とを接着し、目付け１０７５ｇ／ｍ２、嵩密度０．５３８ｇ／ｃｍ３、厚みが２０ｍｍの複合吸音材を得た。得られた複合吸音材の各種物性を以下の表１に示す。比較例４の複合吸音材は、比較例２、３に比較して、基材である短繊維NP加工不織布の目付又は厚みが増加しているため、1000Hz付近の低周波の吸音性は向上したものの、周波数2500Hz以上での吸音率が低かった。
【００４９】
[比較例５]
ポリエチレンテレフタレート（オルソクロロフェノールを用いた1%、25℃法の溶液粘度ηsp/c  0.77、融点263℃）を紡糸口金から紡糸し、スパンボンド法により、紡糸温度300℃で繊維ウェブ（S1）を捕集ネット上に形成した。得られた連続長繊維ウェブ(目付け４０g/m2、平均繊維径12μm)上に、ポリエチレンテレフタレート（同じく溶液粘度ηsp/c  0.50、融点260℃)をメルトブローノズルで、紡糸温度300℃、加熱空気320℃1000Nm3／hr条件下で直接噴出させ、極細繊維ウェブ（M）(目付け２０g/m2、平均繊維径2μm)を形成した。次いで、２成分紡糸口金を用いて、鞘成分が共重合ポリエステル樹脂（融点160℃）であり、芯成分がポリエチレンテレフタレート（融点263℃）である糸条を紡糸し、連続長繊維ウェブ（S2）(目付け４０g/m2、平均繊維径1６μm)を形成した。得られた積層ウェブを、一対のエンボスロール／フラットロール温度２３０／１４５℃、線圧３０Ｎ／ｍｍで部分熱圧着し、目付け100g/m2、嵩密度0.25g/cm3、部分熱圧着面積率20%の不織布面材を得た。
ポリエステル短繊維（繊維径25μm、繊維長51mm）70%と、共重合ポリエステル繊維（融点135℃、繊維径15μm、繊維長51mm）30%を用いて公知のカード法によりウェブを形成し、ニードルパンチ加工で交絡し、目付け375g/m2、嵩密度0.013g/cm3、厚み30mmの短繊維NP加工不織布を得た。メッシュ状のコンベアベルトに挟み、温度150℃の雰囲気下で加熱、加圧の熱処理で接合し、目付け475ｇ／ｍ2、嵩密度が0.158ｇ／ｃｍ3、厚みが３０ｍｍの複合吸音材を得た。得られた複合吸音材の各種物性を以下の表１に示す。比較例５の複合吸音材は、広い吸音性能を示すものの、吸音材としての重量は重かった（目付けが高かった）。
【００５０】
【表１】
2019043014.tif 000002
【産業上の利用可能性】
【００５１】
本発明に係る複合吸音材は、１０００Ｈｚ、１６００Ｈｚ、２０００Ｈｚ、２５００Ｈｚ、３１５０Ｈｚ、及び４０００Ｈｚの低周波数〜中周波数領域において、高い吸音性を有しながらも、薄く、軽量で、形態安定性に優れているため、特に自動車部材、建築材料、家電製品、建設機械等の吸音材として好適に利用可能である。